(57)【要約】【課題】裏面側着色封止膜の外観不良を防止することができる太陽電池モジュールの製造方法を提供すること。【解決手段】受光面側透明保護部材１１、受光面側封止膜１３Ａ、発電素子１４、裏面側着色封止膜１３Ｂ及び裏面側保護部材１２をこの順で積層することにより積層体１０を得、該積層体１０を加熱及び加圧することにより一体化する工程を有する太陽電池モジュールの製造方法において、前記裏面側着色封止膜１３Ｂを７０〜１１０℃の範囲に加熱した後、前記加圧を開始することを特徴とする太陽電池モジュールの製造方法。【選択図】図１
2013030650.tif 000002
【特許請求の範囲】
【請求項１】
受光面側透明保護部材、受光面側封止膜、発電素子、裏面側着色封止膜及び裏面側保護部材をこの順で積層することにより積層体を得、該積層体を加熱及び加圧することにより一体化する工程を有する太陽電池モジュールの製造方法において、
前記裏面側着色封止膜を７０〜１１０℃の範囲に加熱した後、前記加圧を開始することを特徴とする太陽電池モジュールの製造方法。
【請求項２】
前記受光面側封止膜及び前記裏面側着色封止膜の厚さがそれぞれ０．０５〜２ｍｍであることを特徴とする請求項１に記載の太陽電池モジュールの製造方法。
【請求項３】
前記加圧は、１．０×１０3Ｐａ〜５．０×１０7Ｐａの範囲の圧力で行うことを特徴とする請求項１又は２に記載の太陽電池モジュールの製造方法。
【請求項４】
前記受光面側封止膜及び前記裏面側着色封止膜は、エチレン−酢酸ビニル共重合体及び架橋剤を含むことを特徴とする請求項１〜３の何れか１項に記載の太陽電池モジュールの製造方法。
【請求項５】
前記エチレン−酢酸ビニル共重合体の酢酸ビニル含有量が、２０〜３５質量％であることを特徴とする請求項４に記載の太陽電池モジュールの製造方法。
【請求項６】
前記エチレン−酢酸ビニル共重合体のメルトフローレートが、ＪＩＳ  Ｋ７２１０に従い、１９０℃、荷重２１．１８Ｎの条件に基づいて測定して、３５ｇ／１０分以下であることを特徴とする請求項４又は５に記載の太陽電池モジュールの製造方法。
【請求項７】
前記裏面側着色封止膜は着色剤を含み、該着色剤は、二酸化チタン、炭酸カルシウム、ウルトラマリン及びカーボンブラックからなる群から選択されることを特徴とする請求項１〜６の何れか１項に記載の太陽電池モジュールの製造方法。
【発明の詳細な説明】
【技術分野】
【０００１】
本発明は太陽電池モジュールの製造方法に関し、特に裏面側着色封止膜の外観不良を防止することができる太陽電池モジュールの製造方法に関する。
【背景技術】
【０００２】
近年、資源の有効利用や環境汚染の防止等の面から、太陽光を電気エネルギーに直接、変換する太陽電池が広く使用され、さらなる開発が進められている。
【０００３】
太陽電池は、一般的に、受光面側透明保護部材と裏面側保護部材（バックカバー）との間に受光面側封止膜及び裏面側封止膜により、発電素子を封止した構成とされている。従来の太陽電池は、高い電気出力を得るために、複数の発電素子を接続し、太陽電池モジュールとして用いられている。したがって、発電素子間の絶縁性を確保するために、絶縁性のある封止膜が用いられる。
【０００４】
受光面側および裏面側に用いられる封止膜としては、エチレン−酢酸ビニル共重合体（ＥＶＡ）フィルムなどが広く用いられている。また、膜強度や耐久性を向上させるために、前記封止膜にＥＶＡの他に有機過酸化物などの架橋剤を用いて架橋密度を向上させている。
【０００５】
上記太陽電池においては、太陽電池に入射した光をできるだけ効率よく太陽電池用セル内に取り込めるようにすることが発電効率の向上の点から強く望まれている。したがって、受光面側封止膜は、入射した太陽光を吸収したり、反射したりすることが無く、太陽光のほとんどを透過させるものが望ましい。そのため、透明性に優れる封止膜が受光面側封止膜として使用されている（例えば、特許文献１）。
【０００６】
一方、裏面側封止膜としては、二酸化チタン（ＴｉＯ2）などの着色剤により着色されたＥＶＡフィルムが用いられる（例えば、特許文献２）。このように着色された裏面側封止膜によれば、太陽電池内部における受光面側封止膜と裏面側封止膜との界面における光の反射や、着色剤自体による光の乱反射で、発電素子間に入射した光を乱反射させて裏面側に再び入射させることができる。これにより太陽電池に入射した光の利用効率が高まり、太陽電池の発電効率を向上させることができる。
【０００７】
太陽電池モジュールを作製するには、図１に示すように、受光面側透明保護部材１１、受光面側封止膜１３Ａ、接続タブ１５により電気的に接続された複数の発電素子１４、裏面側封止膜１３Ｂ、及び裏面側保護部材１２（バックカバー）をこの順で積層し、得られた積層体１０を加熱及び加圧することにより受光面側封止膜及び裏面側封止膜を架橋硬化させ、各部材を接着一体化する方法が用いられる。
【０００８】
積層体１０の各部材の接着一体化は、一般に真空ラミネータを用いて行われる。真空ラミネータとしては、例えば、図２に示すように、ダイヤフラム１０３を有する上側チャンバ１０２と、載置台１０５が設けられた下側チャンバ１０１とを備える二重真空室方式の真空ラミネータ１００が使用される。接着一体化は、積層体１０を、受光面側透明保護部材１１と載置台１０５が接するように載置台１０５上に載置した後、上側チャンバ１０２及び下側チャンバ１０１を真空状態とし、載置台１０５に内蔵されたヒータ（図示せず）により積層体１０を加熱すると共に、上側チャンバ１０２を大気圧以上の圧力としてダイヤフラム１０３により積層体１０の上面を押圧することにより行われる。
【先行技術文献】
【特許文献】
【０００９】
【特許文献１】特開２００８−０５３３７９号公報
【特許文献２】特開平０６−１７７４１２号公報
【発明の概要】
【発明が解決しようとする課題】
【００１０】
しかしながら、接着一体化された太陽電池モジュールの裏面側着色封止膜には、シワ状やクレーター状の外観不良が発生することがある。裏面側着色封止膜は発電素子同士の隙間等から視認できることから、裏面側着色封止膜に外観不良が発生すると、太陽電池モジュール全体の外観に影響を及ぼす場合がある。
【００１１】
そこで、本発明の目的は、裏面側着色封止膜のシワやクレーター状等の外観不良を防止することができる太陽電池モジュールの製造方法を提供することにある。
【課題を解決するための手段】
【００１２】
上記目的は、受光面側透明保護部材、受光面側封止膜、発電素子、裏面側着色封止膜及び裏面側保護部材をこの順で積層することにより積層体を得、該積層体を加熱及び加圧することにより一体化する工程を有する太陽電池モジュールの製造方法において、前記裏面側着色封止膜を７０〜１１０℃の範囲に加熱した後、前記加圧を開始することを特徴とする太陽電池モジュールの製造方法により達成される。
【００１３】
封止膜は加熱により溶融した後、冷却することにより硬化するが、加圧開始時において、裏面側着色封止膜が過度に高い温度になると、硬化した裏面側着色封止膜にシワやクレーター状の外観不良が発生する一方で、加圧開始時の温度が低いと封止膜による封止性能が十分に得られないことが本発明者により見出された。即ち、裏面側着色封止膜の加圧開始時の温度を上記範囲に設定することにより、シワやクレーター状の外観不良の発生を防止し、良好な外観を有する太陽電池モジュールを得ることが可能となる。
【００１４】
本発明の好ましい態様は以下の通りである。
（１）受光面側封止膜及び裏面側着色封止膜の厚さが０．０５〜２ｍｍである。
（２）前記加圧は、１．０×１０3Ｐａ〜５．０×１０7Ｐａの範囲の圧力で行う。
（３）前記受光面側封止膜及び前記裏面側着色封止膜は、エチレン−酢酸ビニル共重合体及び架橋剤を含む。
（４）前記エチレン−酢酸ビニル共重合体の酢酸ビニル含有量が、２０〜３５質量％である。
（５）前記エチレン−酢酸ビニル共重合体のメルトフローレートが、ＪＩＳ  Ｋ  ７２１０に従い、１９０℃、荷重２１．１８Ｎの条件に基づいて測定して、３５ｇ／１０分以下である。
（６）前記裏面側着色封止膜は着色剤を含み、該着色剤は、二酸化チタン、炭酸カルシウム、ウルトラマリン及びカーボンブラックからなる群から選択される。
【発明の効果】
【００１５】
本発明の太陽電池モジュールの製造方法によれば、裏面側着色封止膜の外観不良の発生を防止することができる。したがって、良好な外観を有する太陽電池モジュールを得ることができる。
【図面の簡単な説明】
【００１６】
【図１】一般的な太陽電池モジュールの概略断面図である。
【図２】一般的な真空ラミネータを示す概略断面図である。
【発明を実施するための形態】
【００１７】
本発明の太陽電池モジュールの製造方法は、図１に示すように、受光面側透明保護部材１１、受光面側封止膜１３Ａ、発電素子１４、裏面側着色封止膜１３Ｂ及び裏面側保護部材１２をこの順で積層することにより積層体１０を得、この積層体１０を加熱及び加圧することにより一体化する工程を有する。発電素子１４は通常複数設けられ、銅箔等の導電材よりなる接続タブ１５により互いに電気的に接続される。本発明において、発電素子に対して受光面側（表面側）を「受光面側」と称し、発電素子の受光面とは反対面側を「裏面側」と称する。
【００１８】
本発明では、加熱及び加圧工程において、裏面側着色封止膜の温度が７０〜１１０℃の範囲にある状態で積層体の加圧を開始する。７０℃より低い状態で加圧を開始すると発電素子が割れる場合があり、１１０℃より高い状態で加圧を開始すると、裏面側着色封止膜にシワやクレーター状の外観不良が発生する場合がある。
【００１９】
以下、太陽電池モジュールの各部材について説明する。
【００２０】
［受光面側封止膜及び裏面側着色封止膜］
受光面側封止膜及び裏面側着色封止膜は、エチレン−酢酸ビニル共重合体を用いて作製されたものを用いることが好ましい。これにより、安価であり、絶縁性及び柔軟性に優れる封止膜を形成することができる。
【００２１】
エチレン−酢酸ビニル共重合体における酢酸ビニルの含有量は、前記エチレン−酢酸ビニル共重合体に対して２０〜３５質量％、さらに２２〜３０質量％、特に２４〜２８質量％とするのが好ましい。酢酸ビニルの含有量が、２０質量％未満であると、封止膜用組成物の流動性が低くなり、太陽電池用封止膜の加工性が低下する恐れがあり、３５質量％を超えると、カルボン酸、アルコール、アミン等が発生し封止膜と接する部材との界面で発泡が生じ易くなる恐れがある。
【００２２】
受光面側封止膜及び裏面側着色封止膜は、エチレン−酢酸ビニル共重合体に加えて、さらにポリビニルアセタール系樹脂（例えば、ポリビニルホルマール、ポリビニルブチラール（ＰＶＢ樹脂）、変性ＰＶＢ）、塩化ビニル樹脂を副次的に使用しても良い。その場合、特にＰＶＢが好ましい。
【００２３】
エチレン−酢酸ビニル共重合体としては、ＪＩＳ  Ｋ７２１０で規定されるメルトフローレートが、３５ｇ／１０分以下、特に３〜６ｇ／１０分のものを使用するのが好ましい。このようなメルトフローレート有するエチレン−酢酸ビニル共重合体を用いた受光面側封止膜及び裏面側着色封止膜によれば、太陽電池作製時の封止工程における加熱加圧の際に、封止膜が溶融や位置ズレを起こして基板の端部からはみ出でるのを抑制することができる。なお、本発明において、メルトフローレート（ＭＦＲ）の値は、ＪＩＳ  Ｋ７２１０に従い、１９０℃、荷重２１．１８Ｎの条件に基づいて測定されたものである。
【００２４】
本発明において、受光面側封止膜及び裏面側着色封止膜は、エチレン−酢酸ビニル共重合体の架橋構造を形成するための架橋剤を含むことが好ましい。架橋剤は、有機過酸化物又は光重合開始剤を用いることが好ましい。なかでも、接着力、耐湿性、耐貫通性の温度依存性が改善された封止膜が得られることから、有機過酸化物を用いるのが好ましい。
【００２５】
前記有機過酸化物としては、１００℃以上の温度で分解してラジカルを発生するものであれば、どのようなものでも使用することができる。有機過酸化物は、一般に、成膜温度、組成物の調整条件、硬化温度、被着体の耐熱性、貯蔵安定性を考慮して選択される。特に、半減期１０時間の分解温度が７０℃以上のものが好ましい。
【００２６】
前記有機過酸化物としては、樹脂の加工温度・貯蔵安定性の観点から例えば、ベンゾイルパーオキサイド系硬化剤、ｔｅｒｔ−ヘキシルパーオキシピバレート、ｔｅｒｔ−ブチルパーオキシピバレート、３，５，５−トリメチルヘキサノイルパーオキサイド、ジ−ｎ−オクタノイルパーオキサイド、ラウロイルパーオキサイド、ステアロイルパーオキサイド、１，１，３，３−テトラメチルブチルパーオキシ−２−エチルヘキサノエート、スクシニックアシドパーオキサイド、２，５−ジメチル−２，５−ジ（ｔｅｒｔ−ブチルパーオキシ）ヘキサン、２，５−ジメチル−２，５−ジ（２−エチルヘキサノイルパーオキシ）ヘキサン、１−シクロヘキシル−１−メチルエチルパーオキシ−２−エチルヘキサノエート、ｔｅｒｔ−ヘキシルパーオキシ−２−エチルヘキサノエート、４−メチルベンゾイルパーオキサイド、ｔｅｒｔ−ブチルパーオキシ−２−エチルヘキサノエート、ｍ−トルオイル＋ベンゾイルパーオキサイド、ベンゾイルパーオキサイド、１，１−ビス（ｔｅｒｔ−ブチルパーオキシ）−２−メチルシクロヘキサネート、１，１−ビス（ｔｅｒｔ−ヘキシルパーオキシ）−３，３，５−トリメチルシクロヘキサネート、１，１−ビス（ｔｅｒｔ−ヘキシルパーオキシ）シクロヘキサネート、１，１−ビス（ｔｅｒｔ−ブチルパーオキシ）−３，３，５−トリメチルシクロヘキサン、１，１−ビス（ｔｅｒｔ−ブチルパーオキシ）シクロヘキサン、２，２−ビス（４，４−ジ−ｔｅｒｔ−ブチルパーオキシシクロヘキシル）プロパン、１，１−ビス（ｔｅｒｔ−ブチルパーオキシ）シクロドデカン、ｔｅｒｔ−ヘキシルパーオキシイソプロピルモノカーボネート、ｔｅｒｔ−ブチルパーオキシマレイックアシド、ｔｅｒｔ−ブチルパーオキシ−３，３，５−トリメチルヘキサン、ｔｅｒｔ−ブチルパーオキシラウレート、２，５−ジメチル−２，５−ジ（メチルベンゾイルパーオキシ）ヘキサン、ｔｅｒｔ−ブチルパーオキシイソプロピルモノカーボネート、ｔｅｒｔ−ブチルパーオキシ−２−エチルヘキシルモノカーボネート、ｔｅｒｔ−ヘキシルパーオキシベンゾエート、２，５−ジ−メチル−２，５−ジ（ベンゾイルパーオキシ）ヘキサン、等が挙げられる。
【００２７】
ベンゾイルパーオキサイド系硬化剤としては、７０℃以上の温度で分解してラジカルを発生するものであればいずれも使用可能であるが、半減期１０時間の分解温度が５０℃以上のものが好ましく、調製条件、成膜温度、硬化（貼り合わせ）温度、被着体の耐熱性、貯蔵安定性を考慮して適宜選択できる。使用可能なベンゾイルパーオキサイド系硬化剤としては、例えば、ベンゾイルパーオキサイド、２，５−ジメチルヘキシル−２，５−ビスパーオキシベンゾエート、ｐ−クロロベンゾイルパーオキサイド、ｍ−トルオイルパーオキサイド、２，４−ジクロロベンゾイルパーオキサイド、ｔ−ブチルパーオキシベンゾエート等が挙げられる。ベンゾイルパーオキサイド系硬化剤は１種でも２種以上を組み合わせて使用してもよい。
【００２８】
有機過酸化物として、特に、２，５−ジメチル−２，５ジ（ｔｅｒｔ−ブチルパーオキシ）ヘキサン、１，１−ビス（ｔｅｒｔ−ヘキシルパーオキシ）−３，３，５−トリメチルシクロヘキサンが好ましい。これにより、優れた絶縁性を有する太陽電池用封止膜が得られる。
【００２９】
前記有機過酸化物の含有量は、エチレン−酢酸ビニル共重合体１００質量部に対して、好ましくは０．１〜５質量部、より好ましくは０．２〜３質量部であることが好ましい。前記有機過酸化物の含有量は、少ないと得られる封止膜の絶縁性が低下する恐れがあり、多くなると共重合体との相溶性が悪くなる恐れがある。
【００３０】
また、光重合開始剤としては、公知のどのような光重合開始剤でも使用することができるが、配合後の貯蔵安定性の良いものが望ましい。このような光重合開始剤としては、例えば、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１などのアセトフェノン系、ベンジルジメチルケタ−ルなどのベンゾイン系、ベンゾフェノン、４−フェニルベンゾフェノン、ヒドロキシベンゾフェノンなどのベンゾフェノン系、イソプロピルチオキサントン、２−４−ジエチルチオキサントンなどのチオキサントン系、その他特殊なものとしては、メチルフェニルグリオキシレ−トなどが使用できる。特に好ましくは、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１、ベンゾフェノン等が挙げられる。これら光重合開始剤は、必要に応じて、４−ジメチルアミノ安息香酸のごとき安息香酸系又は、第３級アミン系などの公知慣用の光重合促進剤の１種または２種以上を任意の割合で混合して使用することができる。また、光重合開始剤のみの１種単独または２種以上の混合で使用することができる。
【００３１】
前記光重合開始剤の含有量は、エチレン−酢酸ビニル共重合体１００質量部に対して０．５〜５．０質量部であることが好ましい。
【００３２】
受光面側封止膜及び裏面側着色封止膜は、必要に応じて、さらに架橋助剤を含んでいてもよい。前記架橋助剤は、エチレン−酢酸ビニル共重合体のゲル分率を向上させ、封止膜の接着性及び耐久性を向上させることができる。
【００３３】
前記架橋助剤の含有量は、エチレン−酢酸ビニル共重合体１００質量部に対して、一般に１０質量部以下、好ましくは０．１〜５質量部、更に好ましくは０．１〜２．５質量部で使用される。これにより、接着性に優れる封止膜が得られる。
【００３４】
前記架橋助剤（官能基としてラジカル重合性基を有する化合物）としては、トリアリルシアヌレート、トリアリルイソシアヌレート等の３官能の架橋助剤の他、（メタ）アクリルエステル（例、ＮＫエステル等）の単官能又は２官能の架橋助剤等を挙げることができる。なかでも、トリアリルシアヌレートおよびトリアリルイソシアヌレートが好ましく、特にトリアリルイソシアヌレートが好ましい。
【００３５】
受光面側封止膜及び裏面側着色封止膜は、太陽電池内部の封止性能を考慮すると、優れた接着力を有するのが好ましい。そのために、接着向上剤をさらに含んでいても良い。接着向上剤としては、シランカップリング剤を用いることができる。これにより、優れた接着力を有する太陽電池用封止膜を形成することが可能となる。前記シランカップリング剤としては、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシランを挙げることができる。これらシランカップリング剤は、単独で使用しても、又は２種以上組み合わせて使用しても良い。なかでも、γ−メタクリロキシプロピルトリメトキシシランが特に好ましく挙げられる。
【００３６】
前記シランカップリング剤の含有量はエチレン−酢酸ビニル共重合体１００質量部に対して５質量部以下、好ましくは０．１〜２質量部であることが好ましい。
【００３７】
本発明に使用する裏面側着色封止膜は着色剤を含んでいる。着色剤としては、チタン白（二酸化チタン）、炭酸カルシウム等による白色着色剤；ウルトラマリン等による青色着色剤；カーボンブラック等による黒色着色剤；ガラスビーズ及び光拡散剤等による乳白色着色剤などを使用することができる。好ましくは、チタン白による白色着色剤を使用することができる。
【００３８】
着色剤は、裏面側着色封止膜に含まれるエチレン−酢酸ビニル共重合体１００重量部に対して、好ましくは２〜１０重量部、より好ましくは３〜６質量部含まれるのが好ましい。
【００３９】
受光面側封止膜及び裏面側着色封止膜は、膜の種々の物性（機械的強度、光学的特性、耐熱性、耐光性、架橋速度等）の改良あるいは調整のため、必要に応じて、可塑剤、アクリロキシ基含有化合物、メタクリロキシ基含有化合物及び／又はエポキシ基含有化合物などの各種添加剤、紫外線吸収剤、光安定剤および老化防止剤を含んでいてもよい。
【００４０】
受光面側封止膜及び裏面側着色封止膜を形成するには、公知の方法に準じて行えばよい。例えば、上述した各成分を含む組成物を、通常の押出成形、又はカレンダ成形（カレンダリング）等により成形してシート状物を得る方法により製造することができる。また、前記組成物を溶剤に溶解させ、この溶液を適当な塗布機（コーター）で適当な支持体上に塗布、乾燥して塗膜を形成することによりシート状物を得ることもできる。尚、製膜時の加熱温度は、架橋剤が反応しない或いはほとんど反応しない温度とすることが好ましい。例えば、５０〜９０℃、特に４０〜８０℃とするのが好ましい。受光面側封止膜及び裏面側着色封止膜の厚さは特に制限されないが、０．０５〜２ｍｍ、好ましくは０．３〜１．０ｍｍである。
【００４１】
［受光面側透明保護部材］
本発明で使用される受光面側透明保護部材は、通常珪酸塩ガラスなどのガラス基板等を使用することができる。受光面側透明保護部材の厚さは、０．１〜１０ｍｍが一般的であり、０．３〜５ｍｍが好ましい。受光面側透明保護部材は、一般に、化学的に、或いは熱的に強化させたものであってもよい。
【００４２】
［裏面側保護部材］
本発明で使用される裏面側保護部材は、ポリエチレンテレフタレート（ＰＥＴ）やポリアミドなどのプラスチックフィルムが好ましく用いられる。また、耐熱性、耐湿熱性を考慮してフッ化ポリエチレンフィルムやフッ化ポリエチレンフィルム／Ａｌ／フッ化ポリエチレンフィルムをこの順で積層させたフィルム、あるいはポリフッ化ビニル樹脂フィルム（商品名：テドラー）／ＰＥＴ／ポリフッ化ビニル樹脂フィルムをこの順で積層させたフィルムを用いても良い。
【００４３】
［発電素子］
太陽電池モジュールに用いられる発電素子は、光電変換を行うものであり、従来公知の半導体基板が用いられる。半導体基板としては、単結晶シリコン、多結晶シリコン、あるいは非晶質シリコンによって構成された光半導体素子などが用いられる。具体的には、非晶質シリコンａ−Ｓｉ，水素化非晶質シリコンａ−Ｓｉ：Ｈ，水素化非晶質シリコンカーバイドａ−ＳｉＣ：Ｈ，非晶質シリコンナイトライドなどの他、シリコンと炭素、ゲルマニウム、スズなどの他の元素との合金から成る非晶質シリコン系半導体の非晶質あるいは微結晶をｐｉｎ型、ｎｉｐ型、ｎｉ型、ｐｎ型、ＭＩＳ型、ヘテロ接合型、ホモ接合型、ショットキーバリアー型あるいはこれらを組み合わせた型などに構成した半導体層が用いられる。その他、光半導体層はＣｄＳ系、ＧａＡｓ系、ＩｎＰ系などであってもよい。
【００４４】
発電素子を太陽電池モジュールに実施に組み込む際には、従来公知の方法に従って行えばよい。例えば、発電素子の電極にハンダメッキなどで施した銅箔などのインナーリードを接続し、さらに太陽電池モジュールから所定の電気出力を取り出すことができるように、インナーリードで発電素子を直並列に接続する。
【００４５】
［加圧加熱工程］
以下、本発明の太陽電池モジュールの製造方法における加圧加熱工程について説明する。
【００４６】
本発明の方法では、上述した積層体を加熱しながら加圧する。積層体を加熱及び加圧する方法は特に限定されないが、例えば、膨張自在なダイヤフラムを有する真空ラミネータ、特に図２に示す二重真空室方式による真空ラミネータを用いて行うことが好ましい。
【００４７】
図２に示す真空ラミネータ１００は、ダイヤフラム１０３を具備する上側チャンバ１０２と、積層体１０を載置するための載置台１０５を具備する下側チャンバ１０１とを有する。真空ラミネータ１００では、上側チャンバ１０２及び下側チャンバ１０１内を真空引きした後、ダイヤフラム１０３により積層体１０が加圧される。上側チャンバ１０２及び下側チャンバ１０１内の真空引きは、下側チャンバ用排気口１０６に接続された下側チャンバ用真空ポンプ１０７、及び上側チャンバ用排気口１０８に接続された上側チャンバ用真空ポンプ１０９により行われる。
【００４８】
このような真空ラミネータを用いて積層体１０を接着一体化するには、初めに、受光面側透明保護部材１１、受光面側封止膜１３Ａ、発電素子１４、裏面側着色封止膜１３Ｂ、及び裏面側保護部材１２をこの順で積層することにより得た積層体１０を、載置台１０５上に、受光面側透明保護部材１１が下側となるように載置する。次に、上側チャンバ１０２及び下側チャンバ１０１をそれぞれ上側チャンバ用真空ポンプ１０９及び下側チャンバ用真空ポンプ１０７により減圧して真空とする。
【００４９】
上側チャンバ１０２内及び下側チャンバ１０１内をそれぞれ真空とするには、上側チャンバ１０２及び下側チャンバ１０１内をそれぞれ、５０〜１５０Ｐａ、特に５０〜１００Ｐａに減圧することにより行われるのが好ましい。真空時間は、例えば、０．１〜１０分、好ましくは４〜７分とする。
【００５０】
そして、各チャンバを真空としつつ加熱を行う。この際、積層体の加圧を開始する時の裏面側着色封止膜の温度が７０〜１１０℃、好ましくは７０〜９０℃となるように加熱を行う。７０℃より低い状態で加圧を開始すると発電素子が割れる場合があり、１１０℃より高い状態で加圧を開始すると、シワやクレーター状の外観不良が発生する場合がある。本発明において、裏面側着色封止膜の加圧開始時の温度が上記範囲であれば加熱方法は特に限定されない。
【００５１】
加熱方法としては、図２に示す真空ラミネータ１００全体をオーブンなどの高温環境において加熱する方法、図２に示す真空ラミネータ１００の下側チャンバ１０１内に加熱板などの加熱媒体を導入して、積層体１０を加熱する方法などが挙げられる。後者の方法は、例えば、載置台１０５として加熱板を用いたり、載置台１０５の上側及び／又は下側に加熱板を配置したり、積層体の上側及び／又は下側に加熱板を配置したりすることにより行われる。
【００５２】
上側チャンバ１０２及び下側チャンバ１０１を真空として、裏面側着色封止膜の温度が上記範囲の温度となった時、上側チャンバ１０２内を４０〜１１０ｋＰａ、特に６０〜１０５ｋＰａとすることでダイヤフラム１０３により積層体１０の加圧を開始する。積層体１０は、１．０×１０3Ｐａ〜５．０×１０7Ｐａ、特に６０〜１０５ｋＰａの圧力で加圧されるようにダイヤフラムの膨張度を調整するのが好ましい。加圧時間は、例えば、５〜１５分とする。
【００５３】
加圧開始後の温度は通常設定される温度であればよい。例えば、８０〜１５０℃、好ましくは９０〜１４５℃となるように加熱する。この範囲の温度とすることで、エチレン−酢酸ビニル共重合体の架橋反応が行われ、各部材を強固に一体化することができる。
【００５４】
以上のようにして、各部材が接着一体化された太陽電池モジュールが得られる。本発明では、裏面側着色封止膜の加圧開始時の温度を所定範囲の温度に設定しているので、裏面側着色封止膜のシワやクレーター状の外観不良を防止することが可能となる。
【実施例】
【００５５】
以下、本発明を実施例により詳細に説明する。
【００５６】
［実施例１〜５、比較例１〜１０］
１．受光面側封止膜の作製
下記配合の材料をロールミルに供給し、７０℃で混練した。これにより得られた封止膜用組成物を７０℃でカレンダ成形し、受光面側封止膜（厚さ０．６ｍｍ）を作製した。
【００５７】
（配合）
・エチレン−酢酸ビニル共重合体（酢酸ビニル含量：２６質量％、ＭＦＲ：４．３ｇ／１０分）                                                          １００質量部
・架橋剤（２，５−ジメチル−２，５−ジ（ｔ−ブチルパーオキシ）ヘキサン）
（パーヘキサ２５Ｂ：日本油脂製）                              １．３質量部
・架橋助剤（トリアリルイソシアヌレート）
（ＴＡＩＣ：日本化成製）                                      １．５質量部
・シランカップリング剤（γ−メタクリロキシプロピルトリメトキシシラン）
（ＫＢＭ５０３：信越化学製）                                  ０．５質量部
【００５８】
２．裏面側着色封止膜の作製
下記配合の材料をロールミルに供給し、７０℃で混練した。これにより得られた封止膜用組成物を７０℃でカレンダ成形し、裏面側着色封止膜（厚さ０．６ｍｍ）を作製した。
【００５９】
（配合）
・エチレン−酢酸ビニル共重合体（酢酸ビニル含量：２６質量％、ＭＦＲ：４．３ｇ／１０分）                                                          １００質量部
・架橋剤（２，５−ジメチル−２，５−ジ（ｔ−ブチルパーオキシ）ヘキサン）
（パーヘキサ２５Ｂ：日本油脂製）                              １．３質量部
・架橋助剤（トリアリルイソシアヌレート）
（ＴＡＩＣ：日本化成製）                                      １．５質量部
・シランカップリング剤（γ−メタクリロキシプロピルトリメトキシシラン）
（ＫＢＭ５０３：信越化学製）                                  ０．５質量部
・着色剤（二酸化チタン）                                        ５質量部
【００６０】
３．太陽電池モジュールの作製
受光面側透明保護部材（白板強化ガラス（エンボス付）、２３０ｍｍ×２３０ｍｍ×３．２ｍｍ）／上記受光面側封止膜（２３０ｍｍ×２３０ｍｍ）／発電素子（単結晶シリコンセル：１２５ｍｍ×１２５ｍｍ、厚さ：２２０μｍ）／上記裏面側着色封止膜（２３０×２３０ｍｍ）／裏面側保護部材（イソボルタ社製ＴＰＴ（テドラー／ＰＥＴ／テドラー：型番２４４２）、厚さ：３５０μｍ）をこの順で積層して積層体を得た。
【００６１】
積層体の加熱及び加圧は、図２に示すダイヤフラムを備える二重真空室方式の真空ラミネータで行った。上記で得られた積層体を、真空ラミネータの下側チャンバに設置されたヒータを内蔵する載置台（加熱板）上に、受光面側透明保護部材が下側になるように載置した。次に、下側チャンバと上側チャンバを真空として脱気しながら（真空時間：１〜１０分）、１４０℃に設定された加熱板により積層体を加熱した。そして、裏面側着色封止膜が下記表に示す各温度に達した時に積層体の加圧を開始した。加圧は、上側チャンバ内の圧力を０．１ＭＰａとすることで、積層体をダイヤフラムにより０．１ＭＰａの圧力で加圧することにより行った（加圧時間：１５分）。これにより、各部材が接着一体化された太陽電池モジュールを得た。なお、裏面側着色封止膜の温度の確認は、キーエンス製  ＮＲ１０００に接続したＫ熱電対を封止膜に貼り付け、樹脂温度を測定することにより行った。
【００６２】
＜評価方法＞
・裏面側着色封止膜の外観不良及び発電素子割れの有無の判定
得られた太陽電池モジュールについて、裏面側着色封止膜のクレーター状、シワ状等の外観不良及び発電素子割れの有無を目視で確認した。結果を表１〜２に示す。
【００６３】
【表１】
2013030650.tif 000003
【００６４】
＜評価結果＞
裏面側着色封止膜の加圧開始温度が７０℃未満の場合には発電素子割れが発生することが認められ、１１０℃を超える場合にはシワやクレーター状の外観不良が発生することが認められた。以上により、裏面側着色封止膜の加圧開始温度が７０〜１１０℃であれば、良好な外観の太陽電池モジュールを得ることができることが示された。
【産業上の利用可能性】
【００６５】
本発明に係る太陽電池モジュールの製造方法によれば、裏面側着色封止膜の外観不良の発生を防止することができ、良好な外観を有する太陽電池モジュールを得ることができる。
【符号の説明】
【００６６】
１０  積層体
１１  受光面側透明保護部材
１２  裏面側保護部材
１３Ａ  受光面側封止膜
１３Ｂ  裏面側着色封止膜
１４  発電素子
１５  接続タブ
１００  真空ラミネータ
１０１  下側チャンバ
１０２  上側チャンバ
１０３  ダイヤフラム
１０５  載置台
１０６  下側チャンバ用排気口
１０７  下側チャンバ用真空ポンプ
１０８  上側チャンバ用排気口
１０９  上側チャンバ用真空ポンプ
【図１】
2013030650.tif 000004
【図２】
2013030650.tif 000005